【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
機能性が付与されたもしくは改質された少なくとも１種のジエンポリマーと、強化フィラーとしてのカーボンブラックまたはカーボンブラックとシリカとの混合物を含有する、硫黄で加硫可能なゴム組成物であって、該ジエンポリマーが、その連鎖末端にシラノール官能基を有しまたはシラノール末端をもつポリシロキサンブロックを有するか、あるいはその連鎖に沿ってシラノール官能基によって改質された、機能性が付与されたポリマーであり、かつ前記組成物が更に、以下の一般式Ｉ：
(Z)-R1-Si(OR2)3-n (R3)n
（ここで、Ｚは一級または環式もしくは非環式二級アミノまたはイミノ基、あるいはポリアミン残基を表し、R1、R2およびR3は同一でも異なっていてもよく、各々炭素原子数１〜12のアルキル、アリール、アルカリールまたはアラルキル基を表し、かつｎは０、１および２から選択される整数である）
で表される、アミノまたはイミノ基をもつ少なくとも１種のオルガノシラン化合物をも含有することを特徴とする、前記組成物。
【請求項２】
R2がメチルまたはエチル基を表す、請求項１に記載の組成物。
【請求項３】
前記機能性の付与されたもしくは改質されたジエンポリマーが、以下の一般式II：
P-(SiR'1R'2O)x -H
（ここで、R'1およびR'2は同一でも異なっていてもよく、それぞれ炭素原子数１〜８のアルキル基を表し、ｘは１〜1500の範囲内の整数であり、Ｐは炭素原子数４〜12の共役ジエンモノマーの重合によって得られるあらゆるホモポリマー、および１種以上の共役ジエン同志の、またはこれと炭素原子数８〜20のビニル芳香族化合物とのあらゆるコポリマーからなる群から選ばれるジエンポリマーの連鎖を表す）
で表されることを特徴とする、請求項１記載の組成物。
【請求項４】
前記組成物が、更に天然ゴムおよび／またはポリブタジエンおよび／またはポリイソプレンおよび／またはブタジエン−スチレンコポリマーおよび／またはブタジエン−スチレン−イソプレンコポリマーをも含む、請求項１記載の組成物。
【請求項５】
前記組成物が、更にビスジアルキルアミノベンゾフェノン、チオベンゾフェノンまたはクロロトリアルキル錫によって機能性が付与された、もしくは四塩化錫によってスターリングされた、１種以上のポリマーをも含有する、請求項１記載の組成物。
【請求項６】
前記カーボンブラックが前記強化フィラー全体を構成する、請求項１記載の組成物。
【請求項７】
前記強化フィラーがカーボンブラックとシリカとの混合物で構成され、後者の量が全フィラーの70重量％以下である、請求項１記載の組成物。
【請求項８】
前記シリカが、450 m2/g以下なるCTAB比表面積をもつ高分散性シリカである、請求項７記載の組成物。
【請求項９】
前記シリカが、100〜300m2/gの範囲内（両境界を含む）のBET比表面積を有し、かつ１〜1.2の範囲内（両境界を含む）のBET 比表面積対CTAB比表面積の比をもつ、請求項８記載の組成物。
【請求項１０】
改良されたヒステリシス特性をもつ、硫黄により加硫が可能なジエンエラストマーを主成分とするゴム組成物の製造方法であって、シラノール官能基を有しまたはシラノール末端をもつポリシロキサンブロックを有するか、あるいは連鎖に沿ってシラノール官能基によって改質された、機能性が付与された少なくとも１種のジエンポリマーを含有するエラストマーに、硫黄による加硫が可能なジエンゴム組成物において通常使用されている、強化フィラーを包含する全ての他の成分を添加並びに配合する前に、以下の一般式Ｉ：
(Z)-R1-Si(OR2)3-n (R3)n
（ここで、Ｚは一級または環式もしくは非環式二級アミノまたはイミノ基、あるいはポリアミン残基を表し、R1、R2およびR3は同一でも異なっていてもよく、各々炭素原子数１〜12のアルキル、アリール、アルカリールまたはアラルキル基を表し、かつｎは０、１および２から選択される整数である）
で表される、アミノまたはイミノ基をもつ少なくとも１種のオルガノシラン化合物を熱加工処理によって配合することを特徴とする、前記製造方法。
【請求項１１】
前記オルガノシラン化合物を、あらゆる熱加工処理前に、前記機能性が付与されたもしくは改質されたジエンエラストマーとの共存下に置き、かつ前記一般式Ｉで表されるオルガノシラン化合物を、次に熱加工処理によって該エラストマー中に配合する、請求項10記載の製造方法。
【請求項１２】
前記オルガノシラン化合物を、前記機能性が付与されたもしくは改質されたジエンエラストマーの熱加工処理の初期段階後に、該機能性が付与されたもしくは改質されたジエンエラストマーに添加し、かつ前記一般式Ｉで表されるオルガノシラン化合物を、熱加工処理によって、該機能性が付与されたもしくは改質されたジエンエラストマーに配合する、請求項10記載の製造方法。
【請求項１３】
前記機能性が付与されたもしくは改質されたジエンエラストマーと、前記一般式Ｉで表されるオルガノシラン化合物と、カーボンブラックとを、第一段階の熱加工処理にかけ、次いで加硫系以外の、タイヤ製造用のゴム組成物において通常使用される他の成分を添加し、かつ該熱加工処理を適当な期間に渡り継続する、請求項10記載の製造方法。
【請求項１４】
前記強化フィラーがカーボンブラックとシリカとから構成される場合、熱加工処理の初期段階にある前記機能性が付与されたもしくは改質されたジエンエラストマーに、以下の順序で連続的に、前記一般式Ｉで表されるオルガノシラン化合物、次いで該シリカおよび結合剤、次に油分、および最後にステアリン酸および酸化防止剤を含む該カーボンブラックを添加し、次いで形成されるエラストマーブロックを回収かつ冷却し、第二の熱加工処理において、前記第一段階のエラストマーブロックに、硫黄による加硫が可能なゴム組成物中で一般的に使用される、加硫系を除く他の成分を添加し、これらを熱加工処理によって配合し、該混合物を回収し、かつ仕上げ段階において、該加硫系を配合し、加硫可能な組成物を回収する、請求項10記載の製造方法。
【請求項１５】
機能性が付与されたもしくは改質された少なくとも１種のジエンポリマーと、強化フィラーとしてのカーボンブラックまたはカーボンブラックとシリカとの混合物を含有する、硫黄で加硫可能なゴム組成物を含む、改良された転り抵抗をもつタイヤであって、該ジエンポリマーが、その連鎖末端にシラノール官能基を有しまたはシラノール末端をもつポリシロキサンブロックを有するか、あるいはその連鎖に沿ってシラノール官能基によって改質された、機能性が付与されたポリマーであり、かつ該組成物が更に、以下の一般式Ｉ：
(Z)-R1-Si(OR2)3-n (R3)n
（ここで、Ｚは一級または環式もしくは非環式二級アミノまたはイミノ基、あるいはポリアミン残基を表し、R1、R2およびR3は同一でも異なっていてもよく、各々１〜12個の炭素原子をもつアルキル、アリール、アルカリールまたはアラルキル基を表し、かつｎは０、１および２から選択される整数である）
で表される、アミノまたはイミノ基をもつ少なくとも１種のオルガノシラン化合物をも含有することを特徴とする、前記タイヤ。
【請求項１６】
前記組成物がタイヤトレッド構造中に含まれる、請求項15記載のタイヤ。
【請求項１７】
機能性が付与されたもしくは改質された少なくとも１種のジエンポリマーと、強化フィラーとしてのカーボンブラックまたはカーボンブラックとシリカとの混合物を含有する、硫黄で加硫可能なゴム組成物を含むタイヤトレッドであって、該ジエンポリマーが、その連鎖末端にシラノール官能基を有しまたはシラノール末端をもつポリシロキサンブロックを有するか、あるいはその連鎖に沿ってシラノール官能基によって改質された、機能性が付与されたポリマーであり、かつ該組成物が更に、以下の一般式Ｉ：
(Z)-R1-Si(OR2)3-n (R3)n
（ここで、Ｚは一級または環式もしくは非環式二級アミノまたはイミノ基、あるいはポリアミン残基を表し、R1、R2およびR3は同一でも異なっていてもよく、各々１〜12個の炭素原子をもつアルキル、アリール、アルカリールまたはアラルキル基を表し、かつｎは０、１および２から選択される整数である）で示される、アミノまたはイミノ基をもつ、少なくとも１種のオルガノシラン化合物をも含有することを特徴とする、前記タイヤトレッド。